(57)【特許請求の範囲】
【請求項１】
正極と、
Ｌｉ―Ｓｉ合金を含む負極活物質と、架橋型でないポリアクリル酸を含む結着剤とを有する負極と、
非水電解質とを備え、
前記架橋型でないポリアクリル酸の重量平均分子量は、３００，０００以上、３，０００，０００以下である、リチウムイオン二次電池。
【発明の詳細な説明】
【技術分野】
【０００１】
本発明は、リチウムイオン二次電池に関するものであり、特に長期サイクル特性に優れた電極の構成に関するものである。
【背景技術】
【０００２】
リチウムイオン二次電池は、高電圧で高エネルギー密度が得られるため、近年、移動体通信機器、携帯電子機器の主電源として利用されている。リチウムイオン二次電池の負極活物質としては、グラファイト系のものが実用化されているが、その容量は、ほぼ理論容量に達している。
【０００３】
しかしながら、これら機器の小型高性能化にともなってより一層の高性能化が求められており、多くの研究が行われている。例として、黒鉛粉末に比べて大きい理論容量を有するケイ素（４１９９ｍＡｈ／ｇ）やケイ素合金が挙げられる。
【０００４】
リチウムイオン二次電池の負極板を作製する際、一般には粉末状の負極活物質材料を用いており、前記材料粉末と結着剤等を水もしくは有機溶媒と混合してスラリー状にしたものをシート状の集電体に塗布し、乾燥することで集電体上に電極合剤を形成して負極板を作製している。
【０００５】
前記電極では、活物質材料や導電剤等の電極合剤を構成する各材料粉末は、電極合剤内に添加される結着剤によって結着されることで電極を形成すると同時に集電体表面とも結着されている。
【０００６】
サイクル特性に優れた高容量非水二次電池を提供する負極板中の結着剤として、SBR(スチレンブタジエンゴム)やポリビニルアルコールなど種々のものが使われており、ポリアクリル酸もそのひとつである（例えば、特許文献1。）。
【特許文献１】特開２０００−３４８７３０号公報
【発明の開示】
【発明が解決しようとする課題】
【０００７】
Ｌｉ-Ｓｉ（リチウムーケイ素）合金を負極活物質とすると、高容量が得られるが、充放電時のリチウムの吸蔵放出反応に伴う活物質自身の体積変化が大きいために電極合剤全体としても大きな膨張収縮が起こる。そのため、合剤中や、集電板中での集電不良が生じ、優れたサイクル特性を得ることが出来ない。
【０００８】
そのため、従来は、特許文献１に記載のように、合剤の強度をあげるために、架橋型ポリアクリル酸が用いられていた。架橋型ポリアクリル酸を用いた場合は、強度がよいため充放電を行った後の劣化率も低い。
【０００９】
架橋型ポリアクリル酸は、水を含む分散媒をアルカリ性にしないと、溶かすことができない。しかしながら、Ｓｉは溶液を酸性よりにする性質があり、Ｌｉ−Ｓｉ合金を負極活物質として用いたペーストには、架橋型ポリアクリル酸は溶けにくいため、取り扱いしにくいといった問題がある。
【００１０】
上記従来の課題を考慮し、本発明の目的は、取り扱いのより簡易な結着剤を用い、且つ劣化率の低いリチウムイオン二次電池を提供することである。
【課題を解決するための手段】
【００１１】
上記の目的を達成するために、第１の本発明は、正極と、Ｌｉ―Ｓｉ合金を含む負極活物質と、架橋型でないポリアクリル酸を含む結着剤とを有する負極と、非水電解質とを備え、前記架橋型でないポリアクリル酸の重量平均分子量は、３００，０００以上、３，０００，０００以下である、リチウムイオン二次電池である。
【発明の効果】
【００１７】
本発明によれば、取り扱いのより簡易な結着剤を用い、且つ劣化率の低いリチウムイオン二次電池を提供することが出来る。
【発明を実施するための最良の形態】
【００１８】
以下、図面を参照しながら、実施の形態について説明する。ただし、本発明はこれらの実施の形態に限定されるものではない。
（実施の形態１）
図１は、本実施の形態１のリチウムイオン二次電池のコイン型電池の構成断面図である。図に示す様に、本実施の形態１のリチウムイオン二次電池は、ケース５と、ケース５の底部に配置された負極用の集電板７と、集電体７の上側に結着されている試験極６を備えている。尚、本発明の負極は、集電体７と試験極６に相当する。
【００１９】
又、集電体７と試験極６を覆うようにセパレータ４として多孔質ポリエチレンシートが設置されている。このセパレータ４の試験極６の反対側には、リチウム箔２が配置されており、リチウム箔２の上側には集電体３が配置されている。尚、本発明の正極は、リチウム箔２と集電体３に相当する。
【００２０】
又、セパレータ４の周囲にガスケット８が設置されており、ガスケット８を介して封口板１が設置されており、集電体３、リチウム箔２、セパレータ７、試験極６及び集電体７が封止されている。又、ケース５と封口版１によって封止されている空間に電解液が充填されている。
【００２１】
上述した試験極６は、負極活物質としてLi-Si合金が用いられており、結着剤として架橋されていないポリアクリル酸を含んでいる。負極活物質は、Li-Si合金と、電気化学的にLiを吸蔵、放出しないSi合金を含有することが好ましい。これにより、負極活物質の導電性をあげることが出来る。
【００２２】
また、電気化学的にLiを吸蔵、放出しないSi合金としては、Ti、Fe、Co、Ni、Cuから選ばれる少なくとも一種の金属とSiとの合金からなることが好ましい。又、電気化学的にLiを吸蔵、放出しないSi合金の負極活物質に対する体積割合が、0〜80%であることがより好ましい。この割合が低いほど容量を上げることが出来る。
【００２３】
さらに、負極活物質は粉体であることが好ましい。また、ポリアクリル酸は架橋されていなければ良く、直鎖状や、分岐状構造のものが良い。分子量としては、300,000以上、3,000,000以下が好ましく、500,000以上、2,000,000以下であれば、更に好ましい。
尚、本発明のＳｉを含む負極活物質は、本実施の形態１ではLi-Si合金に相当するが、ケイ化物、リチウム以外のＳｉ合金であってもよく、要するに、Ｓｉを含みリチウムイオンを吸蔵・放出可能でありさえすればよい。
【００２４】
又、本発明のリチウムイオン二次電池は、本実施の形態１のコイン型電池に相当するが、正極、負極、及びセパレータ等を積層し、渦巻状に卷回してアルミケース等の缶へ挿入した円筒形の電池であっても良い。
【実施例】
【００２５】
以下、実施例において本発明における負極板の作製方法、及びそれを用いたコイン型電池の作製方法、試験方法を、より詳細に説明する。但し、本発明はこれらの実施例に限定されるものではない。
【００２６】
（実施例１）
実施例１として、結着剤に、所定の重量平均分子量（5000、150,000、300,000、500,000、1,000,000、2,000,000、3,000,000、4,000,000）の架橋型でないポリアクリル酸をそれぞれ用いた場合について以下に説明する。
始めに、負極板の作製方法について説明する。
【００２７】
負極活物質としては、SiとTiとの合金とを含有し、導電剤としてはAB(アセチレンブラック)を用いた。前記負極活物質と導電剤と水とをディスパーにて20000rpm、15min分散混合させ、そこへ所定の重量平均分子量であるポリアクリル酸10wt%水溶液を加えた。
更にディスパーにて20000rpm、15min分散混合してペースト状にしたものを銅集電体７表面に塗布し、乾燥させた。なお、混合比率は、負極活物質の重量100に対してAB10、結着剤であるポリアクリル酸10、水240とした。また、乾燥は真空で100℃、10時間行った。
【００２８】
以上のようにして作成した負極となる極板シートをそれぞれ直径1cmの円形に切り出し、これを電極として次の方法で、実施の形態１において説明したコイン型試験セルを作製し、電池特性を評価した。
【００２９】
試験極６は、前述の方法で作成し、集電体７とともに、ケース５内に設置した。この試験極６上にセパレータ４として多孔質ポリエチレンシートを設置し、エチレンカーボネートとジエチルカーボネートの１：１の混合溶媒に１Ｍの濃度で六フッ化リン酸リチウムを溶解した溶液を電解液（図示せず）としてケース内に充填した。
【００３０】
対極としてのリチウム箔２を封口板１内に設置した集電体３に圧着し、セパレータ４上に重ねた後、ガスケット８を装着し、プレス封口機を用いかしめ封口してコイン型電池を作製した。尚、試験極は直径1cmの円形に切り出した状態で、電極上の活物質重量が２０ｍｇとなるようにあらかじめ塗布量を調製しておいた。
【００３１】
８種類の異なる重量平均分子量の架橋型でないポリアクリル酸を結着剤として用い、上記方法で試験セルを作製した。
（実施例２）
実施例２として、結着剤にポリアクリル酸（重量平均分子量1,000,000）を用い負極活物質100に対して、重量割合をそれぞれ1、2、20、40、50とし、実施例１と同様の製造方法を用いて５種類のコイン型電池を作製した。
【００３２】
又、負極活物質量を100とした場合のAB（アセチレンブラック）及び水の混合比率は、負極活物質100に対する結着剤の重量割合が1、2、20の場合は、AB10、水240とし、負極活物質100に対する結着剤の重量割合が40、50の場合は、AB10、水600とした。
（実施例３）
実施例３として、結着剤にポリアクリル酸（重量平均分子量300,000）を用い負極活物質100に対して、重量割合をそれぞれ2、40とし、実施例１と同様の製造方法を用いて２種類のコイン型電池を作製した。
【００３３】
又、負極活物質量を100とした場合のAB（アセチレンブラック）及び水の混合比率は、負極活物質100に対する結着剤の重量割合が2の場合は、AB10、水240とし、負極活物質100に対する結着剤の重量割合が40の場合は、活物質の重量100に対してAB10、水600とした。
（実施例４）
実施例４として、結着剤にポリアクリル酸（重量平均分子量3,000,000）を用い負極活物質100に対して、重量割合をそれぞれ、2、40とし、実施例１と同様の製造方法を用いて２種類のコイン型電池を作製した。
【００３４】
又、負極活物質量を100とした場合のAB（アセチレンブラック）及び水の混合比率は、負極活物質100に対する結着剤の重量割合が2の場合は、AB10、水240とし、負極活物質100に対する結着剤の重量割合が40の場合は、活物質の重量100に対してAB10、水600とした。
（比較例１）
比較例１として、結着剤として架橋型ポリアクリル酸を用いた実施例１と同様の製造方法でコイン型電池を作製した。尚、架橋型ポリアクリル酸は、３次元的にランダムに結合しているため、重量平均分子量は計測できない。
【００３５】
上記実施例１で作製した８種類試験セル、及び比較例１において作製した試験セルを用いて、充放電ともに電流密度1.0mA／cm2の定電流で、0Vから1.0Vの電圧範囲で、５０サイクル充放電を繰り返し、劣化率の試験を行った。
【００３６】
以下の表１に、実施例１、及び比較例２において作製したコイン型電池の充放電を５０サイクル行った時点での、１サイクルあたりの劣化率を示す。
【００３７】
【表１】
0004672985.tif 000002
【００３８】
又、図２は（表１）の結果を、分子量を横軸に劣化率を縦軸に示したグラフである。尚、分子量が4,000,000のものでは粘度が高すぎ、集電体に塗工することができず、電池を作製できなかった。
【００３９】
ポリアクリル酸の分子量が3,000,000以下の場合、高分子量になるほど、負極板シートの強度を上げることが出来、充放電に伴う膨張収縮による集電の悪化を防ぐことができる。しかしながら、高分子量になるほどペーストが凝集を起こしやすく、経時変化が大きくなり劣化率が大きくなる。これは（表１）及び図２の結果において分子量1,000,000の場合の劣化率が0.08と最も小さく、分子量1,000,000より小さくても大きくても劣化率が大きくなっていることから明らかである。
【００４０】
又、図２のグラフから、分子量が5,000から300,000の間における分子量に対する劣化率の低下割合と、300,000から1,000,000の間における分子量に対する劣化率の低下割合では、明らかに5,000から300,000の方がより大きいことがわかる。すなわち、分子量が300,000より小さい場合と比較して分子量が300,000から3,000,000の場合、劣化率が大幅に改善される。そのため、架橋型でないポリアクリル酸の分子量は、300,000以上で3,000,000以下であれば好ましい。
【００４１】
又、比較例１の結着剤として架橋型ポリアクリル酸を用いた場合、劣化率は０．１％となっている。なお、重量平均分子量が測定出来ないため、図２のグラフには点線で示している。架橋型でないポリアクリル酸を用いて、架橋型ポリアクリル酸と同等の剛性を持たせるためには、分子量が500,000以上で2,000,000以下であれば更に好ましい。
かかる構成によれば、充放電に伴う集電悪化を抑制することにより、優れたサイクル特性を得ることが出来る。
【００４２】
また、図３は、実施例２〜４におけるリチウムイオン二次電池の負極板の結着剤であるポリアクリル酸(分子量1,000,000)の活物質100に対する重量割合と50サイクル時点での1サイクルあたりの劣化率を示す。
【００４３】
活物質に対する結着剤の重量割合が1％では樹脂量が少なすぎ、充放電に伴う集電悪化が大きく、優れたサイクル特性を得ることが出来なかった。また活物質の重量100に対する結着剤の重量が50の場合は、ペーストの粘度が高すぎ、銅箔表面に塗工することが出来なかった。
【００４４】
従って、結着剤に用いるポリアクリル酸の、活物質の重量100に対する結着剤の重量割合は、2以上、40以下であることが好ましい。
【００４５】
本発明のリチウムイオン二次電池は、架橋型でないポリアクリル酸を用い、架橋型ポリアクリル酸を用いてないため取り扱いしやすく、製造工程においてコストも安価になり、優れた長期サイクル特性を有することが出来る。
【産業上の利用可能性】
【００４６】
本発明にかかるリチウムイオン二次電池は、取り扱いのより簡易な結着剤を用い、且つ劣化率の低い効果を有し、携帯機器等の二次電池として有用である。
【図面の簡単な説明】
【００４７】
【図１】本発明にかかる実施の形態１におけるリチウムイオン二次電池の断面図
【図２】本発明にかかる実施例１、及び比較例１におけるリチウムイオン二次電池の１サイクルあたりの劣化率のグラフを示す図
【図３】本発明にかかる実施例２、実施例３及び実施例４におけるリチウムイオン二次電池の１サイクルあたりの劣化率のグラフを示す図
【符号の説明】
【００４８】
１  封口板
２  リチウム箔
３  集電体
４  セパレータ
５  ケース
６  試験極
７  集電板
８  ガスケット
【図１】
0004672985.tif 000003
【図２】
0004672985.tif 000004
【図３】
0004672985.tif 000005